(57)【要約】  皮膚への接着性が高く、長時間にわたってリバスチグミンを持続的に投与できるリバスチグミン含有経皮吸収型製剤を提供する。リバスチグミン、ゴム系高分子、粘着付与樹脂、及び窒素含有基を有する高分子化合物を含有することを特徴とする経皮吸収型製剤。【特許請求の範囲】
【請求項１】
リバスチグミン、ゴム系高分子、粘着付与樹脂、及び窒素含有基を有する高分子化合物を含有することを特徴とする経皮吸収型製剤。
【請求項２】
前記窒素含有基は、第１級、第２級、または第３級アミノ基、イミノ基、イミド基、アミド基、及び第４級アンモニウム基よりなる群から選択される１種以上である請求項１に記載の経皮吸収型製剤。
【請求項３】
前記窒素含有基を有する高分子化合物は、
前記窒素含有基を有する（メタ）アクリル系モノマー若しくは前記窒素含有基を有するビニル系モノマーの重合体またはこれらの共重合体、または前記モノマーの少なくとも１種と前記窒素含有基を有しない（メタ）アクリル系モノマーとの共重合体、または
ポリビニルアルコールとモノまたはジアルキルアミノアセテートとの縮合体である請求項１または２に記載の経皮吸収型製剤。
【請求項４】
前記窒素含有基を有する高分子化合物は、アミノアルキルメタクリレートコポリマーＥである請求項１に記載の経皮吸収型製剤。
【請求項５】
前記ゴム系高分子は、スチレン・イソプレン・スチレンブロック共重合体、スチレン・ブタジエン・スチレンブロック共重合体、スチレン・エチレン・ブチレン・スチレンブロック共重合体、スチレンイソプレンゴム、ポリイソプレンゴム、スチレンブタジエンゴム、クロロプレンゴム、液状ゴム、天然ゴムラテックス、合成ラテックス、ポリブテン、ポリイソプレン、ポリブチレン、及びポリイソブチレンよりなる群から選択される１種以上である請求項１〜４のいずれかに記載の経皮吸収型製剤。
【請求項６】
更にセルロース誘導体を含有する請求項１〜５のいずれかに記載の経皮吸収型製剤。
【請求項７】
前記セルロース誘導体は、カルボキシメチルセルロース、カルメロースナトリウム、メチルセルロース、エチルセルロース、ヒドロキシエチルセルロース、ヒドロキシプロピルセルロース、及びヒドロキシプロピルメチルセルロースよりなる群から選択される１種以上である請求項６に記載の経皮吸収型製剤。
【請求項８】
前記経皮吸収型製剤における前記リバスチグミンの含有量は、５質量％以上、３０質量％以下である請求項１〜７のいずれかに記載の経皮吸収型製剤。
【請求項９】
前記経皮吸収型製剤における前記窒素含有基を有する高分子化合物の含有量は、１質量％以上、２０質量％以下である請求項１〜８のいずれかに記載の経皮吸収型製剤。
【請求項１０】
前記リバスチグミンの含有量に対する前記窒素含有基を有する高分子化合物の含有量の質量比は０．０５以上、４以下である請求項１〜９のいずれかに記載の経皮吸収型製剤。
【発明の詳細な説明】
【技術分野】
【０００１】
本発明は、リバスチグミンを含有する貼付剤に関する。特に優れた皮膚接着性及び、安定的なリバスチグミンの皮膚透過性を示すことが可能な経皮吸収型製剤に関する。
【背景技術】
【０００２】
アルツハイマー型認知症の患者においては、脳内コリン作動性神経系の障害が起きていることが報告されている。他方アセチルコリンエステラーゼやブチリルコリンエステラーゼの阻害剤によって、脳内アセチルコリンを増加させることにより、脳内コリン作動性神経系を活性化できることが知られている。上記したアセチルコリンエステラーゼやブチリルコリンエステラーゼに対して、阻害作用を示す薬物としてリバスチグミンが知られており、リバスチグミンはアルツハイマー型認知症症状の進行を抑制することができるため、アルツハイマー病の治療剤として臨床の場で使用されている。しかしリバスチグミンは、一般的に副作用が強く、肝機能障害や消化管障害等の副作用の報告が数多くなされている。また症状が進んだ患者では、経口剤を服用すること自体が困難となる場合が多い。従って副作用の発現を防ぎたい患者や症状が進んだ患者に対しては、経皮吸収型製剤が適している。【０００３】
現在、医薬品市場においては、リバスチグミンを含有するイクセロン（登録商標）パッチが市販されている。リバスチグミン含有貼付剤は、有効成分を長時間にわたって持続的に作用させる必要性があるにもかかわらず、貼付中の体位変動や衣服との摺れ等によって簡単に剥がれるという問題があるため、皮膚に対する高い接着性が求められ、且つ有効成分の安定的な皮膚透過性が要求されている。【０００４】
このような事情に鑑み、例えば特許文献１には、熱可塑性エラストマー、及び不揮発性炭化水素油を含む貼付剤基剤にリバスチグミンを配合することにより、皮膚刺激を抑えつつ、皮膚粘着性を向上させた貼付剤が開示されている。【０００５】
また特許文献２には、スチレン・イソプレン・スチレンブロック共重合体、粘着付与樹脂、及び可塑剤を含む粘着剤基剤にリバスチグミンを配合することにより、皮膚刺激を抑えつつ、リバスチグミンの皮膚透過性を向上させた貼付剤が開示されている。【０００６】
特許文献３には、抗認知症薬物、アミノ基を有する高分子化合物、多価カルボン酸エステル、脂肪酸アルキルエステル、スチレン系高分子化合物、及び粘着付与樹脂を含んでなる経皮吸収製剤が開示されている。この経皮吸収製剤によれば、皮膚刺激性を抑制しつつ、効率的に抗認知症薬物を経皮的に投与できると記載されている。
【先行技術文献】
【特許文献】
【０００７】
【特許文献１】国際公開第２０１３／１８７４５１号
【特許文献２】特表２０１４−５０８７２８号公報
【特許文献３】国際公開第２０１１／０７４６３５号
【発明の概要】
【発明が解決しようとする課題】
【０００８】
上述したように、これまでにもリバスチグミンを含有する経皮吸収型製剤において、皮膚接着性や皮膚透過性を高める技術は種々提案されているが、更なる改善が求められている。【０００９】
例えば、特許文献１は、貼付剤に粘着付与樹脂を全く配合しないか、または１０重量％以下の極少量を配合し、且つ比較的膏体を厚くすることにより皮膚接着性を制御して、皮膚刺激を抑制しようと試みたものである。この貼付剤は、粘着付与樹脂の含有量が少ないため、初期粘着力が弱く、貼付中に剥離または一部剥離して、薬物の十分な皮膚透過性を示すことができないおそれがある。【００１０】
また特許文献２では、貼付剤の皮膚への接着性は検討されていない。【００１１】
また特許文献３は、基本的に常温で固体であって経皮吸収性に劣る抗認知症薬物のドネペジルについて製剤設計されたものであり、経皮吸収性の向上のためにクエン酸トリエチルやミリスチン酸イソプロピル等の種々の液状成分を配合している。そのため固体のドネペジルの代わりに、常温で液体のリバスチグミンを用いると薬物含有層が軟化し過ぎて接着性等の製剤物性を保持できないと考えられる。【００１２】
本発明は上記事情に鑑みてなされたものであり、その目的は、皮膚への接着性が高く、長時間にわたってリバスチグミンを持続的に投与できるリバスチグミン含有経皮吸収型製剤を提供することにある。
【課題を解決するための手段】
【００１３】
本発明の構成は以下のとおりである。
［１］リバスチグミン、ゴム系高分子、粘着付与樹脂、及び窒素含有基を有する高分子化合物を含有することを特徴とする経皮吸収型製剤。
［２］前記窒素含有基は、第１級、第２級、または第３級アミノ基、イミノ基、イミド基、アミド基、及び第４級アンモニウム基よりなる群から選択される１種以上である上記［１］に記載の経皮吸収型製剤。
［３］前記窒素含有基を有する高分子化合物は、
前記窒素含有基を有する（メタ）アクリル系モノマー若しくは前記窒素含有基を有するビニル系モノマーの重合体またはこれらの共重合体、または前記モノマーの少なくとも１種と前記窒素含有基を有しない（メタ）アクリル系モノマーとの共重合体、または
ポリビニルアルコールとモノまたはジアルキルアミノアセテートとの縮合体である上記［１］または［２］に記載の経皮吸収型製剤。
［４］前記窒素含有基を有する高分子化合物は、アミノアルキルメタクリレートコポリマーＥである上記［１］に記載の経皮吸収型製剤。
［５］前記ゴム系高分子は、スチレン・イソプレン・スチレンブロック共重合体、スチレン・ブタジエン・スチレンブロック共重合体、スチレン・エチレン・ブチレン・スチレンブロック共重合体、スチレンイソプレンゴム、ポリイソプレンゴム、スチレンブタジエンゴム、クロロプレンゴム、液状ゴム、天然ゴムラテックス、合成ラテックス、ポリブテン、ポリイソプレン、ポリブチレン、及びポリイソブチレンよりなる群から選択される１種以上である上記［１］〜［４］のいずれかに記載の経皮吸収型製剤。
［６］更にセルロース誘導体を含有する上記［１］〜［５］のいずれかに記載の経皮吸収型製剤。
［７］前記セルロース誘導体は、カルボキシメチルセルロース、カルメロースナトリウム、メチルセルロース、エチルセルロース、ヒドロキシエチルセルロース、ヒドロキシプロピルセルロース、及びヒドロキシプロピルメチルセルロースよりなる群から選択される１種以上である上記［６］に記載の経皮吸収型製剤。
［８］前記経皮吸収型製剤における前記リバスチグミンの含有量は、５質量％以上、３０質量％以下である上記［１］〜［７］のいずれかに記載の経皮吸収型製剤。
［９］前記経皮吸収型製剤における前記窒素含有基を有する高分子化合物の含有量は、１質量％以上、２０質量％以下である上記［１］〜［８］のいずれかに記載の経皮吸収型製剤。
［１０］前記リバスチグミンの含有量に対する前記窒素含有基を有する高分子化合物の含有量の質量比は０．０５以上、４以下である上記［１］〜［９］のいずれかに記載の経皮吸収型製剤。
【発明の効果】
【００１４】
本発明によれば、上記構成により、皮膚への接着性が高く、長時間にわたってリバスチグミンを持続的に投与できるリバスチグミン含有経皮吸収型製剤を提供することができる。
【発明を実施するための形態】
【００１５】
本発明者らは、上記目的を達成することができるリバスチグミン含有経皮吸収型製剤を提供するに当たって、以下の（ｉ）〜（ｉｉｉ）に示すリバスチグミンの薬物特性を考慮する必要があると考えた。
（ｉ）リバスチグミンは常温で液体であるため製剤中で可塑剤の働きをすること。
（ｉｉ）ヒトに対し１日１回の貼付で治療に必要な量のリバスチグミンを投与しようとすると、製剤１枚当たり、比較的高濃度のリバスチグミンを配合する必要性があること。
（ｉｉｉ）リバスチグミンは経皮吸収性が高い薬物であり、患者への貼付中に、比較的多量の薬物が経時的に体内に吸収されるために、貼付直後と剥離直前では製剤中の薬物含有量の差が非常に大きいこと。
【００１６】
上記（ｉ）、（ｉｉ）の理由より、貼付前の製剤のリバスチグミンの含有量を多くすると可塑剤が多い状態となるため、その時点では皮膚接着性が高いと言える。しかし、上記（ｉｉｉ）の理由より、皮膚に貼付後にはリバスチグミンの含有量が速やかに低下するため、製剤中の可塑化作用物質全体の含有量が低下して皮膚接着性が悪化する。その結果、製剤の剥がれ等が起こりやすくなって薬物の経皮吸収性が低下する。これらの問題を回避するために、リバスチグミン以外の可塑剤の初期含有量を高める方法も考えられるが、その場合には初期の製剤物性が悪化して逆に皮膚接着性は低下する。
【００１７】
このようなリバスチグミンの特性を踏まえた上で、本発明者らが鋭意検討した結果、意外にも、リバスチグミン、ゴム系高分子、及び粘着付与樹脂を含有する粘着基剤に、窒素含有基を有する高分子化合物を配合することによって、皮膚への接着性が高く、且つ長時間にわたってリバスチグミンを持続的に投与できる経皮吸収型製剤が得られることを見出し、本発明を完成した。
【００１８】
以下、本発明の製剤を構成する各成分について詳細に説明する。
【００１９】
本発明の経皮吸収型製剤の主薬成分であるリバスチグミンは、有効成分であると共に、常温で液体であるため可塑剤としても作用する。この可塑化作用により貼付時の接着性を向上することができ、安定した薬物供給能を発揮し易くすることができる。そのためにリバスチグミンの含有量は薬効と製剤物性の両面を考慮して制御する必要がある。リバスチグミンの含有量（リバスチグミン塩の場合は、リバスチグミンに換算したときの値）は、粘着層の全量を１００質量％としたときの％として把握され、好ましくは５質量％以上、３０質量％以下である。リバスチグミンの含有量が５質量％を下回ると、好ましい薬効を発揮することができず、またリバスチグミンの初期の可塑化作用が弱くなって皮膚接着性が低下し、貼付中に製剤が剥がれて脱落する等の影響が出るおそれがある。そのため、リバスチグミンの含有量は、好ましくは５質量％以上、より好ましくは１０質量％以上、更に好ましくは１２質量％以上である。一方、リバスチグミンの含有量が３０質量％を超えると、初期の可塑化作用が高くなり過ぎて、接着性等の貼付剤物性の低下を招くおそれがある。そのため、リバスチグミンの含有量は、好ましくは３０質量％以下、より好ましくは２０質量％以下、更に好ましくは１５質量％以下である。
【００２０】
リバスチグミンはフリー体（遊離型）として配合することが好ましいが、必要に応じて塩として配合してもよい。上記塩としては、医薬として許容される塩であれば限定されないが、例えば、塩酸塩、酢酸塩、酒石酸塩、シュウ酸塩、クエン酸塩等の医学的に許容な無機もしくは有機酸との酸付加塩が挙げられる。
【００２１】
ゴム系高分子は、保型性を有し、製剤と皮膚との密着性を高め、その結果、リバスチグミンの経皮吸収性を高めることができるものである。ゴム系高分子は、例えばスチレン・イソプレン・スチレンブロック共重合体（ＳＩＳ）、スチレン・ブタジエン・スチレンブロック共重合体（ＳＢＳ）、スチレン・エチレン・ブチレン・スチレンブロック共重合体（ＳＥＢＳ）、スチレンイソプレンゴム、ポリイソプレンゴム、スチレンブタジエンゴム、クロロプレンゴム、液状ゴム、天然ゴムラテックス、合成ラテックス（ＳＢＲ合成ラテックス等）、ポリブテン、ポリイソプレン、ポリブチレン、及びポリイソブチレンよりなる群から選択される１種以上が挙げられる。液状ゴムとしては、常温で液体の液状ポリイソプレンゴム、液状ポリブタジエンゴム、液状ポリスチレンブタジエンゴム等が挙げられる。これらは、それぞれ単独で、または２種以上を組み合わせて使用することができる。このうちＳＩＳ、ポリブチレン、ポリイソブチレン、ポリイソプレンゴム、及び液状ポリイソプレンゴムよりなる群から選択される１種以上がより好ましく、ＳＩＳ、ポリイソプレンゴム、及び液状ポリイソプレンゴムよりなる群から選択される１種以上が更に好ましい。
【００２２】
ゴム系高分子の含有量（単独で含むときは単独の含有量であり、２種以上を含むときはこれらの合計量である）は、粘着層の全量を１００質量％としたとき、好ましくは１０質量％以上、６０質量％以下である。ゴム系高分子の含有量が１０質量％を下回ると、粘着層を形成し難くなったり、十分な皮膚透過性が得られなくなるおそれがある。そのため、ゴム系高分子の含有量は、好ましくは１０質量％以上、より好ましくは２０質量％以上、更に好ましくは３０質量％以上である。一方、ゴム系高分子の含有量を６０質量％以下にすることにより、粘着付与樹脂の含有量を多くすることができ、皮膚への接着性を向上させることができる。そのため、ゴム系高分子の含有量は、好ましくは６０質量％以下、より好ましくは５５質量％以下、更に好ましくは４０質量％以下である。
【００２３】
粘着付与樹脂は、製剤に粘着力を付与できるものであれば特に限定されないが、例えば脂環族飽和炭化水素樹脂、脂肪族系炭化水素樹脂、テルペン樹脂、ロジン、ロジン誘導体、キシレン系樹脂、フェノール樹脂、及びマレイン酸レジンよりなる群から選ばれる１種以上であることが好ましい。これらは、それぞれ単独で、または２種以上を組み合わせて使用することができる。製剤の初期粘着力とリバスチグミンとの相溶性を考慮すると、ロジン誘導体及び脂環族飽和炭化水素樹脂よりなる群から選ばれる１種以上であることがより好ましい。脂環族飽和炭化水素樹脂として、例えば、荒川化学工業株式会社製のアルコンＰ７０、アルコンＰ９０、アルコンＰ１００、アルコンＰ１１５、アルコンＰ１２５等が挙げられる。脂肪族系炭化水素樹脂として、例えば、日本ゼオン株式会社製のクイントンＢ１７０、トーネックス株式会社製のエスコレッツ１２０２が挙げられる。テルペン樹脂として、例えば、ヤスハラケミカル株式会社製のクリアロンＰ−１２５が挙げられる。ロジン誘導体として、例えば、ロジングリセリンエステル、水添ロジン、水添ロジングリセリンエステル、ロジンのペンタエリストールエステル等が挙げられる。キシレン系樹脂として、例えば、キシレンとホルムアルデヒドとの反応物であるキシレン−ホルムアルデヒド樹脂等が挙げられる。フェノール樹脂として、例えば、フェノール−キシレン−ホルムアルデヒド樹脂等が挙げられる。
【００２４】
粘着付与樹脂の含有量（単独で含むときは単独の含有量であり、２種以上を含むときはこれらの合計量である）は、粘着層の全量を１００質量％としたとき、好ましくは３０質量％以上、７０質量％以下である。３０質量％を下回ると皮膚接着性が低くなって、貼付中に製剤が剥がれたり脱落したりする可能性がある。より好ましくは４０質量％以上、更に好ましくは４５質量％以上である。一方、粘着付与樹脂の含有量が７０質量％を超えると、製剤が固くなり過ぎて所望の皮膚接着性は得られなくなるおそれがある。より好ましくは６０質量％以下、更に好ましくは５５質量％以下である。
【００２５】
窒素含有基を有する高分子化合物は、本発明の経皮吸収型製剤において粘着増強剤として機能するものである。窒素含有基を有する高分子化合物として、窒素含有基を有する（メタ）アクリル系モノマー若しくは窒素含有基を有するビニル系モノマーの重合体またはこれらの共重合体、または上記モノマーの少なくとも１種と窒素含有基を有しない（メタ）アクリル系モノマーとの共重合体、またはポリビニルアルコールとモノまたはジアルキルアミノアセテートとの縮合体が挙げられる。
【００２６】
窒素含有基は、第１級、第２級、または第３級アミノ基、イミノ基、イミド基、アミド基、及び第４級アンモニウム基よりなる群から選択される１種以上が挙げられる。
【００２７】
窒素含有基を有する（メタ）アクリル系モノマーとして、（メタ）アクリル酸アルキルアミノアルキルが挙げられ、（メタ）アクリル酸アルキルアミノアルキルとして、例えば（メタ）アクリル酸モノアルキルアミノアルキル、（メタ）アクリル酸ジアルキルアミノアルキル、及び（メタ）アクリル酸トリアルキルアミノアルキルよりなる群から選択される１種以上が挙げられる。これらは、それぞれ単独で、または２種以上を組み合わせて使用することができる。
【００２８】
（メタ）アクリル酸モノアルキルアミノアルキルとして、例えば（メタ）アクリル酸モノメチルアミノエチル、（メタ）アクリル酸モノエチルアミノエチル、（メタ）アクリル酸モノメチルアミノプロピル、及び（メタ）アクリル酸モノエチルアミノプロピルよりなる群から選択される１種以上が挙げられる。
【００２９】
（メタ）アクリル酸ジアルキルアミノアルキルとして、例えば（メタ）アクリル酸ジメチルアミノエチル、（メタ）アクリル酸ジメチルアミノメチル、（メタ）アクリル酸ジエチルアミノメチル、（メタ）アクリル酸ジエチルアミノエチル、（メタ）アクリル酸ジメチルアミノプロピル、（メタ）アクリル酸ジエチルアミノプロピル、（メタ）アクリル酸ジプロピルアミノエチル、及び（メタ）アクリル酸ジプロピルアミノメチルよりなる群から選択される１種以上が挙げられる。
【００３０】
（メタ）アクリル酸トリアルキルアミノアルキルとして、例えば（メタ）アクリル酸トリメチルアミノエチルが挙げられる。
【００３１】
窒素含有基を有するビニル系モノマーとして、ビニルアミンモノマーが挙げられ、ビニルアミンモノマーとして、例えばＮ−ビニルピロリドン、Ｎ−ビニルピラジン、Ｎ−ビニルイミダゾール、Ｎ−ビニルオキサゾール、Ｎ−ビニルモルホリン、Ｎ−ビニルピラゾール、Ｎ−ビニルイソオキサゾール、Ｎ−ビニルチアゾール、Ｎ−ビニルイソチアゾール、Ｎ−ビニルピリダジン、Ｎ−ビニルピリジン、Ｎ−ビニルピリミジン、Ｎ−ビニルピペラジン、及びＮ−ビニルピロールよりなる群から選択される１種以上が挙げられる。
【００３２】
窒素含有基を有しない（メタ）アクリル系モノマーとして、例えばアクリル酸メチル、アクリル酸プロピル、アクリル酸ブチル、アクリル酸イソブチル、アクリル酸ヘキシル、アクリル酸オクチル、アクリル酸２−エチルヘキシル、アクリル酸デシル、アクリル酸イソデシル、アクリル酸ラウリル、アクリル酸ステアリル、アクリル酸２−ヒドロキシエチル、アクリル酸ヒドロキシプロピル、メタクリル酸メチル、メタクリル酸エチル、メタクリル酸デシル、メタクリル酸ブチル、メタクリル酸イソブチル、メタクリル酸２−エチルヘキシル、メタクリル酸イソデシル、メタクリル酸ラウリル、メタクリル酸ステアリル、メタクリル酸２−ヒドロキシエチル、及びメタクリル酸ヒドロキシプロピルよりなる群から選択される１種以上が挙げられる。このうちメタクリル酸メチル及びメタクリル酸ブチルよりなる群から選択される１種以上が好ましい。
【００３３】
ポリビニルアルコールとアルキルアミノアセテートとの縮合体として、ポリビニルアセタールジアルキルアミノアセテートが挙げられる。ポリビニルアセタールジアルキルアミノアセテートとして、例えばポリビニルアセタールジメチルアミノアセテート、ポリビニルアセタールジエチルアミノアセテート、及びポリビニルアセタールジブチルアミノアセテートよりなる群から選択される１種以上が挙げられる。
【００３４】
本発明の窒素含有基を有する高分子化合物として、窒素含有基を有する（メタ）アクリル系モノマーと、窒素含有基を有しない（メタ）アクリル系モノマーとの共重合体が、リバスチグミンとの相溶性が高いため好ましい。そのうちメタクリル酸メチル、メタクリル酸ブチル、及びメタクリル酸ジメチルアミノエチルの共重合体であるメタクリル酸メチル・メタクリル酸ブチル・メタクリル酸ジメチルアミノエチル共重合体がより好ましい。メタクリル酸メチル・メタクリル酸ブチル・メタクリル酸ジメチルアミノエチル共重合体の例として、アミノアルキルメタクリレートコポリマーＥ〔オイドラギット（登録商標）ＥＰＯ（エボニック社製）〕が挙げられる。アミノアルキルメタクリレートコポリマーＥは常温で固体であり、従来コーティング剤または結合剤として使用されていた高分子であるが、後記する実施例に示す通り、リバスチグミンと混和すると優れた粘着増強剤として機能することは、本発明者らによって初めて見出された知見である。
【００３５】
窒素含有基を有する高分子化合物の含有量（単独で含むときは単独の含有量であり、２種以上を含むときはこれらの合計量である）は、粘着層の全量を１００質量％としたとき、好ましくは１質量％以上、２０質量％以下である。１質量％を下回ると所望の皮膚接着性が得られなくなるおそれがある。より好ましくは３質量％以上、更に好ましくは５質量％以上である。一方、窒素含有基を有する高分子化合物の含有量が２０質量％を超えると、製剤物性が破壊され、逆に皮膚接着性が低下する。より好ましくは１５質量％以下、更に好ましくは１０質量％以下である。
【００３６】
リバスチグミンの含有量に対する窒素含有基を有する高分子化合物の含有量の質量比（窒素含有基を有する高分子化合物の含有量／リバスチグミンの含有量）は、０．０５以上、４以下であることが好ましい。質量比が０．０５を下回ると所望の皮膚接着性が得られ難くなる。そのため質量比は、好ましくは０．０５以上、より好ましくは０．１以上、更に好ましくは０．２以上である。一方、質量比が４を超えると、製剤の物性が低下して逆に皮膚接着性が低下するおそれがある。そのため質量比は、好ましくは４以下、より好ましくは２以下、更に好ましくは１．０以下である。
【００３７】
本発明の経皮吸収型製剤は、更にセルロース誘導体を含有することが好ましい。セルロース誘導体は、吸湿性化合物であり発汗等による製剤の剥がれを防止する目的でプラスター剤に添加されることはあるが、リバスチグミン、ゴム系高分子、及び粘着付与樹脂を含有する粘着基剤に添加した場合、セルロース誘導体の分散性が悪くなった。しかし、意外なことに窒素含有基を有する高分子化合物と共に吸湿性化合物を製剤に含有させれば、セルロース誘導体の分散性が向上して、その結果、皮膚接着性を向上できることが分かった。このような知見は本発明者らによって初めて見出されたものである。
【００３８】
セルロース誘導体は、例えばカルボキシメチルセルロース、カルメロースナトリウム、メチルセルロース、エチルセルロース、ヒドロキシエチルセルロース、ヒドロキシプロピルセルロース、及びヒドロキシプロピルメチルセルロースよりなる群から選択される１種以上であることが好ましい。このうちヒドロキシプロピルメチルセルロース、及びヒドロキシプロピルセルロースよりなる群から選択される１種以上であることがより好ましく、ヒドロキシプロピルメチルセルロースであることが更に好ましい。
【００３９】
セルロース誘導体の含有量（単独で含むときは単独の含有量であり、２種以上を含むときはこれらの合計量である）は、粘着層の全量を１００質量％としたとき、好ましくは０．１質量％以上、６質量％以下である。０．１質量％以上であると皮膚接着性を向上し易くすることができる。好ましくは０．１質量％以上、より好ましくは０．３質量％以上、更に好ましくは０．５質量％以上である。一方、セルロース誘導体の含有量が６質量％を超えると、セルロース誘導体の分散性が悪くなって、皮膚接着性を向上し難くなる。好ましくは６質量％以下、より好ましくは４質量％以下、更に好ましくは３質量％以下である。
【００４０】
なお、上記リバスチグミン、ゴム系高分子、粘着付与樹脂、窒素含有基を有する高分子化合物、セルロース誘導体の含有量は、以下に示す添加剤を加える場合、添加剤を加えた粘着層全体（支持体と剥離層は含まない）に対する％（質量％）と理解すべきである。
【００４１】
本発明の製剤には、上記の他、経皮吸収型製剤に通常用いられる添加剤を必要に応じて、本発明の作用を阻害しない範囲で含むことができる。
【００４２】
例えば、軟化剤として液状成分を製剤物性に影響を与えない範囲で配合することができる。液状成分は、例えば、ナフテン系プロセスオイル、芳香族系プロセスオイル等の石油系オイル；スクワラン；スクアレン；オリーブ油、ツバキ油、ひまし油、トール油、ラッカセイ油等の植物系オイル；シリコンオイル等の合成オイル；オレイン酸オレイル、ミリスチン酸イソプロピル、ラウリン酸ヘキシル、セバシン酸ジエチル、セバシン酸ジイソプロピル等の液状脂肪酸エステル；ジエチレングリコール；ポリエチレングリコール；サリチル酸グリコール；プロピレングリコール；ジプロピレングリコール；トリアセチン；クエン酸トリエチル；クロタミトン；ジブチルフタレート、ジオクチルフタレート等の二塩基酸エステル；グリセロール；及びイソステアリルアルコール、オクチルドデカノール、オレイルアルコール等の液状高級アルコールよりなる群から選ばれる１種以上が挙げられる。これらは、それぞれ単独で、または２種以上を組み合わせて使用することができる。
【００４３】
液状成分（軟化剤）を配合する場合、例えば、粘着層の全量を１００質量％としたとき、軟化剤の含有量は０質量％超、５質量％未満の含有量（単独で含むときは単独の含有量であり、２種以上を含むときはこれらの合計量である）であることが好ましい。これにより軟化剤による皮膚刺激性を抑制しつつ接着力を向上し易くすることができる。このような観点からは、軟化剤の含有量は、より好ましくは０．１質量％以上、４質量％以下、更に好ましくは０．２質量％以上、３質量％以下である。
【００４４】
その他、必要に応じて、抗酸化剤、充填剤、水溶性高分子、架橋剤、防腐剤、紫外線吸収剤を配合することができる。
【００４５】
抗酸化剤として、例えばトコフェロール及びそのエステル誘導体、アスコルビン酸、アスコルビン酸ステアリン酸エステル、ノルジヒドログアヤレチン酸、ジブチルヒドロキシトルエン（以下、ＢＨＴと略記する）、及びブチルヒドロキシアニソールよりなる群から選ばれる１種以上が挙げられる。
【００４６】
充填剤として、炭酸カルシウム、炭酸マグネシウム、ケイ酸アルミニウムやケイ酸マグネシウム等のケイ酸塩、ケイ酸、硫酸バリウム、硫酸カルシウム、亜鉛酸カルシウム、酸化亜鉛、酸化チタン、及び二酸化ケイ素よりなる群から選ばれる１種以上が挙げられる。
【００４７】
水溶性高分子として、カゼイン、デキストラン、アルギン酸ナトリウム、デキストリン、ポリビニルアルコール、ポリアクリル酸、ポリアクリルアミド、ポリアクリル酸ナトリウム、ポリビニルピロリドン、及びカルボキシビニルポリマーよりなる群から選ばれる１種以上が挙げられる。
【００４８】
架橋剤として、アミノ樹脂、フェノール樹脂、エポキシ樹脂、アルキド樹脂、不飽和ポリエステル等の熱硬化性樹脂、イソシアネート化合物、ブロックイソシアネート化合物、有機系架橋剤、及び金属または金属化合物等の無機系架橋剤よりなる群から選ばれる１種以上が挙げられる。
【００４９】
防腐剤として、パラオキシ安息香酸エチル、パラオキシ安息香酸プロピル、及びパラオキシ安息香酸ブチルよりなる群から選ばれる１種以上が挙げられる。
【００５０】
紫外線吸収剤として、ｐ−アミノ安息香酸誘導体、アントラニル酸誘導体、サリチル酸誘導体、アミノ酸系化合物、ジオキサン誘導体、クマリン誘導体、イミダゾリン誘導体、及びピリミジン誘導体よりなる群から選ばれる１種以上が挙げられる。
【００５１】
その他、常温で固体のエステル類（乳酸セチル等）、精製ラノリン、コレステロール、アラビアゴム、レシチン等を配合することができる。
【００５２】
粘着層（有効成分と、ゴム系高分子と、粘着付与樹脂と、窒素含有基を有する高分子化合物と、必要に応じてセルロース誘導体や他の添加剤等を含む層）の厚みは、３０μｍ以上、２００μｍ以下であることが好ましい。粘着層の厚みが３０μｍ未満であると、薬物放出の持続性が低下するおそれがある。好ましくは３０μｍ以上、より好ましくは５０μｍ以上である。一方、粘着層の厚みが２００μｍを超えると、コストの増加を招くだけでなく、粘着層中の単位面積当たりの薬物量が増え、その結果、経時後の薬物濃度が貼付初期と比べて顕著に低下しないので剥離時の皮膚刺激が高まるおそれがある。好ましくは２００μｍ以下、より好ましくは１５０μｍ以下である。
【００５３】
本発明の経皮吸収型製剤は、好ましくは支持体層、粘着層、及び剥離層を含む経皮吸収型貼付製剤である。なお上記ではマトリックスタイプの貼付剤であることを前提として説明したが、本発明の経皮吸収型製剤は、これに限定されるものではない。
【００５４】
支持体として、伸縮性または非伸縮性の支持体を用いることができる。例えば布、不織布、ポリウレタン、ポリエステル、ポリ酢酸ビニル、ポリ塩化ビニリデン、ポリエチレン、ポリエチレンテレフタレート（以下、ＰＥＴと略記する）、アルミニウムシート等、またはそれらの複合素材が挙げられる。
【００５５】
剥離層は、経皮吸収型製剤を皮膚に適用するまで、粘着層を保護し、粘着層中のリバスチグミンの変質を防止するもので、且つ容易に剥離できるようにシリコンコートされているものであれば特に限定されない。例えば、ポリエチレンフィルム、ポリエチレンテレフタレートフィルム、またはポリプロピレンフィルムをシリコンコートしたものが挙げられる。
【００５６】
本発明の経皮吸収型製剤は、以下のいずれの方法によっても作製することができる。例えば、薬物を含む基剤組成を熱融解させて、剥離層または支持体に塗工した後、それを支持体または剥離層と貼り合わせて製剤を得る方法（ホットメルト法）、薬物を含む基剤成分をトルエン、ヘキサン、酢酸エチル等の溶媒に溶解させて、剥離層または支持体上に伸展して溶剤を乾燥除去した後、それを支持体または剥離層と貼り合わせて製剤を得る方法（溶媒法）等が挙げられる。
【００５７】
本願は、２０１７年７月１９日に出願された日本国特許出願第２０１７−１３９９５４号に基づく優先権の利益を主張するものである。２０１７年７月１９日に出願された日本国特許出願第２０１７−１３９９５４号の明細書の全内容が、本願に参考のため援用される。
【実施例】
【００５８】
以下、実施例を挙げて本発明をより具体的に説明するが、本発明は下記実施例によって制限されず、前・後記の趣旨に適合し得る範囲で変更を加えて実施することも可能であり、それらはいずれも本発明の技術的範囲に包含される。【００５９】
実施例１
スチレン・イソプレン・スチレンブロック共重合体１９ｇ、液状ポリイソプレンゴム１４ｇ、脂環族飽和炭化水素樹脂（アルコンＰ１００）３３ｇ、水添ロジングリセリンエステル１７ｇを適量のトルエンに混合溶解させ、粘着基剤溶液を得た。リバスチグミン１２ｇにアミノアルキルメタクリレートコポリマーＥ５ｇを溶解させた後、粘着基剤溶液を添加し均一になるまで撹拌混合して、得られた粘着剤溶液を剥離層（ＰＥＴフィルム）上に伸展して、溶媒を乾燥除去させ、厚さ１５０μｍの粘着層を形成した。次いで、支持体（ＰＥＴフィルム）を貼り合わせることにより貼付剤を得た。表１に各成分の含有量を示す。【００６０】
実施例２〜７
粘着基剤溶液と共にヒドロキシプロピルメチルセルロースを添加したこと、及び各成分の含有量を表１に示す含有量とし、粘着層の厚さを表１に示す厚さとしたこと以外は、実施例１と同様の製法により実施例２〜７の貼付剤を得た。【００６１】
比較例１
アミノアルキルメタクリレートコポリマーＥを添加しなかったこと、及び各成分の含有量を表１に示す含有量としたこと以外は、実施例１と同様の製法により比較例１の貼付剤を得た。【００６２】
比較例２
アミノアルキルメタクリレートコポリマーＥの代わりに、アクリル系粘着剤であるアクリル酸２−エチルヘキシル・酢酸ビニル・アクリル酸２−ヒドロキシエチルコポリマー（Ｄｕｒｏ−ｔａｋ  ８７−４２８７）を用いたこと以外は、実施例５と同様の製法により比較例２の貼付剤を得た。【００６３】
比較例３
アミノアルキルメタクリレートコポリマーＥの代わりに、賦形剤であるメタクリル酸ブチル・メタクリル酸メチルコポリマー（Ｐｌａｓｔｏｉｄ  Ｂ）を用いたこと以外は、実施例５と同様の製法により比較例３の貼付剤を得た。Ｐｌａｓｔｏｉｄ  Ｂは、アミノアルキルメタクリレートコポリマーＥと同様に常温固体であり、コーティング剤または結合剤として使用されている高分子の一つである。【００６４】
比較例５
スチレン・イソプレン・スチレンブロック共重合体１５ｇ、流動パラフィン２８ｇを適量のトルエンに混合溶解させ、粘着基剤溶液を得た。粘着基剤溶液にリバスチグミン７ｇを添加し均一になるまで撹拌混合して、得られた粘着剤溶液を剥離層（ＰＥＴフィルム）上に伸展して、溶媒を乾燥除去させ、乾燥後の粘着層中のリバスチグミン含量が１．８ｍｇ／ｃｍ２となるように厚さ１２８．６μｍの粘着層を形成した。次いで、支持体（ＰＥＴフィルム）を貼り合わせることにより比較例５の貼付剤を得た。なお、比較例５は、特許文献１（国際公開２０１３／１８７４５１号）の実施例３を参考にして作製した。【００６５】
比較例６
スチレン・イソプレン・スチレンブロック共重合体１９．５ｇ、脂環族飽和炭化水素樹脂（アルコンＰ１００）１８ｇ、ポリブテン５．５ｇを適量のトルエンに混合溶解させ、粘着基剤溶液を得た。リバスチグミン７ｇに粘着基剤溶液を添加し均一になるまで撹拌混合して、得られた粘着剤溶液を剥離層（ＰＥＴフィルム）上に伸展して、溶媒を乾燥除去させ、乾燥後の粘着層中のリバスチグミン含量が１．２ｍｇ／ｃｍ２となるように厚さ８５μｍの粘着層を形成した。次いで、支持体（ＰＥＴフィルム）を貼り合わせることにより比較例６の貼付剤を得た。なお、比較例６は、特許文献２（特表２０１４−５０８７２８号公報）の実施例１を参考にして作製した。【００６６】
粘着力試験：プローブタック試験
実施例１〜７及び比較例１〜３、５、６の粘着力を比較するために、プローブタック試験を実施した。まず、各実施例及び各比較例の製剤を直径１４ｍｍの円形に裁断したものを試験製剤とした。次いで、レオメーターの試料台上に両面テープを貼り、ＰＥＴフィルムを上に向けて試験製剤を試料台上に貼り付けた。その後、ステンレス製円板状プローブ（直径５ｍｍ）を感圧軸取付け部に取り付けた後、試験製剤からＰＥＴフィルムを剥がし、試料台を１０ｍｍ／分の速度で上昇させた。最終的に粘着面をプローブに５０ｇの力で接触させて１０秒間静止した後、引き離すのに要した力を測定し、タック力（ｇ）とした。その結果を表１に示す。【００６７】
指タック試験（官能的評価）
実施例１〜７及び比較例１〜３、５、６の粘着性を官能的に評価するために、指タック試験を実施した。詳細には、粘着層面に指を押し当て、指を引き離した時の粘着性（貼り付きの強さ）を評価した。貼り付きの強さが強いものを優（○）、貼り付きの強さが中程度のものを良（△）、貼り付きの強さが弱いものを不良である（×）と評価した。その結果を表１に示す。【００６８】
【表１】
2019017266.tif 000002
【００６９】
表１より、以下のように考察することができる。【００７０】
実施例１は本発明の要件を満足する例であり、比較例１〜３、５、６と比べてタック力が高くなった。更に、実施例２〜７では、ヒドロキシプロピルメチルセルロースを添加したことによって、ヒドロキシプロピルメチルセルロースとアミノアルキルメタクリレートコポリマーＥとの相乗効果が発揮され、タック力が更に高くなり、また、指タック試験結果においても優れた結果を示した。このことより本発明の製剤は、優れた皮膚接着性を備えると考えられる。【００７１】
インビトロ皮膚透過性試験
実施例５及び比較例４（市販のリバスチグミン含有貼付剤（イクセロン（登録商標）パッチ））におけるリバスチグミンの経皮吸収性を検討するため、インビトロ皮膚透過性試験を行った。まず白人男性の背部摘出皮膚を厚みが７５０μｍになるよう処理した後、フランツ型拡散セルにセットし、直径１４ｍｍの円形に裁断した各製剤を貼付した。レセプター側にはリン酸緩衝生理食塩水（ｐＨ７．５）を満たし、ウォータージャケットには、３７℃の温水を還流した。経時的にレセプター液をサンプリングし、皮膚を透過したリバスチグミン量を液体クロマトグラフ法により測定した。その測定結果より、試験開始２４時間後の累積薬物透過量（μｇ／ｃｍ2）、及び薬物吸収速度の最大値（ｆｌｕｘ：μｇ／ｃｍ2／時間）を算出した。その結果を表２に示す。【００７２】
【表２】
2019017266.tif 000003
【００７３】
表２より、以下のように考察することができる。【００７４】
実施例５は本発明の要件を満足する例であり、比較例４（市販のリバスチグミン含有貼付剤）と比べて、薬物吸収速度の最大値は同程度であったが、試験開始２４時間後の累積薬物透過量は高くなった。このことより本発明の製剤は、市販品より優れた経皮吸収性を発揮することが確認できた。なお、試験開始２４時間後の実施例５の製剤では、浮きや剥がれは確認されなかった。
【国際調査報告】
2019017266.tif 000004
2019017266.tif 000005
2019017266.tif 000006
2019017266.tif 000007